열적 활성화된 셀룰로오스 기반 탄소는 할로겐 및/또는 할로겐 함유 화합물에 노출시킴으로써 열적으로 더욱 안정하게 된다. 그렇게 처리된 셀룰로오스 기반 탄소는 연도 가스, 특히 약 100 ℃ 내지 약 420 ℃ 범위 내의 온도를 갖는 연도 가스에서 위험 물질의 함량을 완화시키는데 사용하기에 적합하다.
주어진 문장을 읽고 간략하게 요약해주세요.

문장: 
[ 발명의 명칭 ]
자가점화 내성 열적 활성화 탄소 SELF-IGNITION RESISTANT THERMALLY-ACTIVATED CARBON
[ 기술분야 ]
본 발명은 자가점화 내성, 열적 활성화 셀룰로오즈 기반 탄소 및 이의 제조 방법에 관한 것이다. 또한, 본 발명은 연도 가스로부터 위험 물질을 제거하기 위한 상기와 같은 자가점화 내성 탄소의 용도에 관한 것이다. 
[ 배경기술 ]
산업 연도 가스의 위험 물질 함량을 감소시키는 것이 바람직하고 필수적인 것으로 되고 있다. 상기 위험 물질은 공중 보건 및 환경에 해로운 영향을 줄 수 있다. 산업계 및 정부는 그러한 물질의 배출을 감소시키기 위한 노력을 하고 있으며 잘 진행되고 있다. 전기 발전 공장에서 발견되는 것과 같이, 석탄-연소 보일러로부터의 연도 가스에 촛점이 맞춰지고 있다. 그러나, 더욱 노력해야 한다. 위험 물질로는 입자, 예, 플라이 애쉬 (fly ash), 산 가스, 예, SOx, NOx, 디옥신, 푸란, 중금속 등이 있다.위험 물질의 배출을 완화시키는데 사용되는 방법은 위험 물질의 성질, 추구하는 배출 완화 수준, 시간 당 처리할 배출 가스의 용적 및 완화 방법의 비용에 따른다. 일부 위험 물질은 기계적 방법, 예를 들면, 정전기 침전기 (ESP), 직물 필터 (FF) 또는 습식 스크러버 (scrubber)를 사용한 포획 및 제거에 의해 가스상 유출물로부터 자체적으로 제거된다. 다른 물질은 기계적 제거에 의해 자체적으로 제거되지 않는다.가스상 유출물에 존재하는 위험한 가스상 물질은 가스 스트림으로부터 특정 가스 성분을 기계적으로 제거하고자 하는 시도가 문제가 될 수 있다. 그러나, 미세 입자 흡착제를 유출물에 고르게 분산시켜 떠다니는 표적 가스 성분과 접촉시켜 포획함으로써 가스상 유출물로부터 위험한 가스 성분을 제거하는 것으로 공지되어 있으며 산업적으로 실시되고 있다. 이어서, ESP, FF 또는 습식 스크러버에 의해 유출물 증기로부터 흡착물을 포함하고 있는 흡착제를 기계적으로 제거한다. 매우 효과적인 흡착제는 탄소, 예를 들어, 셀룰로오스 기반 탄소, 분말 활성탄소 (PAC) 등이다. 예를 들어, PAC는 개량하여 또는 개량하지 않고 사용할 수 있다. 변성된 PACs는 흡착 효율을 향상시킴으로써 표적 위험 물질의 포획 능력을 향상시킬 수 있다. PAC 개량이 다음 문헌에 예시되어 있다: US 4,427,630; US 5,179,058; US 6,514,907; US 6,953,494; US 2001/0002387; US 2006/0051270; 및 US 2007/0234902. 셀룰로오스 기반 탄소로는, 제한없이, 목재, 코코넛 껍질재, 또는 기타 식물성 재료로부터 유래된 탄소가 있다.산업용으로 셀룰로오스 기반 탄소를 사용하는데 따른 문제점은 이들의 신뢰할 수 없는 열안정성, 즉, 이들이 자가발화에 내성이라고 보장하기 어렵다는 것이다. 자가발화는 셀룰로오스 기반 탄소를 따뜻한 또는 뜨거운 가스상 유출물의 처리에 사용할 경우 또는 대량으로 포장 또는 수집된 형태로 사용할 경우 특히 문제가 된다. 예를 들어, 벌크 PAC는 (ⅰ) PAC를 슈퍼-색과 같은 곳에 포장할 경우 또는 (ⅱ) FF 유니트 중 필터 케이크로 성형하거나 ESP, TOXECON 유니트, 및 백하우스와 관련하여 실로스 또는 호퍼에 수집할 때 맞닥뜨리게 된다. 자가발화는 탄소의 완화되지 않는 산화로부터 발생되며 그을리거나 연소시킬 수 있다. 자가발화는 석탄-연소 보일러 유출물 처리에 사용되는 경우에서와 같이, 탄소가 따뜻해지거나 뜨겁게 됨으로써 악화된다. 산소(공기)가 산화 부위로 거절되지 않거나 상기 부위가 냉각되지 않는다면, 초기 산화로부터의 열이 탄소가 그을려지거나 발화될 때 까지 퍼져나가게 된다. 그러한 발화는 파국적일 수 있다. 유틸리티 플랜트는 유출물 라인내에서의 그을림 또는 발화로 플랜트가 셧-다운 (shut-down)되어 고객에게 광범위한 결과를 초래할 수 있기 때문에 자가발화에 대해 특히 민감하다.PAC 열안정성에 대한 추가적인 정보는 US 6,843,831, "Process for the Purification of Flue Gas"에서 찾아 볼 수 있다. 어떤 탄소는 다른 것들 보다 자가발화에 대한 내성이 크다. 미국에서는, 석탄 유래된 PACs를 사용하는 것이 유틸리티 연도 가스 처리에 대한 산업 기준인데, 이는 부분적으로 석탄 유래된 PACs의 열안정성이 양호하기 때문이다.셀룰로오스 기반 탄소 (셀룰로오스 기반 PACs 포함)를 열적으로 더욱 안정하도록 개량하여 종사자가 셀룰로오스 기반 탄소의 탁월한 흡착력의 장점을 누릴 수 있도록 하는 것이 유리할 것이다.발명의 간단한 설명본 발명은 할로겐 및/또는 할로겐 함유 화합물에 노출시켰으며, 하기: (ⅰ) 할로겐 및/또는 할로겐 함유 화합물 노출없이, 동일한 열적 활성화된 셀룰로오스 기반 탄소에 대한 초기 에너지 방출 온도보다 더 높은 초기 에너지 방출 온도; (ⅱ) 할로겐 및/또는 할로겐 함유 화합물 노출없이, 동일한 열적 활성화된 셀룰로오스 기반 탄소에 대한 자가-지속 발화 온도보다 더 높은 자가-지속 발화 온도; 및 (ⅲ) 할로겐 및/또는 할로겐 함유 화합물 노출없이, 동일한 열적 활성화된 셀룰로오스 기반 탄소에 대한 초기 단계 에너지 방출치보다 더 작은 초기 단계 에너지 방출치 중 적어도 1개를 갖는, 열적 활성화된 셀룰로오스 기반 탄소에 관한 것이다. (ⅰ), (ⅱ) 및 (ⅲ)에 열거한 품질 중 어느 하나 또는 그 이상은 할로겐 및/또는 할로겐 함유 화합물 노출없이, 동일한 열적 활성화된 셀룰로오스 기반 탄소와 비교하여 할로겐 및/또는 할로겐 함유 화합물 처리된 열적 활성화 셀룰로오스 기반 탄소 노출의 향상 지표이다. 상업적 관점에서, 석탄 유래된 탄소/PACs에 대한 에너지 방출 수치와의 동등성 또는 유사-동등성을 성취하는 것이 양호하고, 허용가능한 열 안정성의 가장 예측가능한 것이다. 표 I을 참고하면, 본 발명의 할로겐 및/또는 할로겐 함유 화합물 처리된 셀룰로오스 기반 탄소는 보고된 비-셀룰로오스 유래 탄소/PACs와 비교시 우세한 것으로 나타낸다. 할로겐은 예를 들어, Br2 일 수 있다. 본 발명은 또한 열적 활성화 셀룰로오스 기반 탄소의 열안정성을 향상시키는 방법에 관한 것이다. 이 방법은 열적 활성화 셀룰로오스 기반 탄소를 할로겐 및/또는 할로겐 함유 화합물에 노출시킴으로써, 노출된 열적 활성화 셀룰로오스 기반 탄소가 하기: (ⅰ) 할로겐 및/또는 할로겐 함유 화합물 노출없이, 동일한 열적 활성화된 셀룰로오스 기반 탄소에 대한 초기 에너지 방출 온도보다 더 높은 초기 에너지 방출 온도; (ⅱ) 할로겐 및/또는 할로겐 함유 화합물 노출없이, 동일한 열적 활성화된 셀룰로오스 기반 탄소에 대한 자가-지속 발화 온도보다 더 높은 자가-지속 발화 온도; 및 (ⅲ) 할로겐 및/또는 할로겐 함유 화합물 노출없이, 동일한 열적 활성화된 셀룰로오스 기반 탄소에 대한 초기 단계 에너지 방출치보다 더 작은 초기 단계 에너지 방출치 중 적어도 1개를 갖도록 한다. 본 발명은 또한 할로겐을 약 2 내지 약 20 중량% 함유하며, 하기: (ⅰ) 할로겐 및/또는 할로겐 함유 화합물 노출 전에, 동일한 열적 활성화된 셀룰로오스 기반 탄소에 대한 초기 에너지 방출 온도보다 더 높은 초기 에너지 방출 온도; (ⅱ) 할로겐 및/또는 할로겐 함유 화합물 노출 전에, 동일한 열적 활성화된 셀룰로오스 기반 탄소에 대한 자가-지속 발화 온도보다 더 높은 자가-지속 발화 온도; 및 (ⅲ) 할로겐 및/또는 할로겐 함유 화합물 노출 전에, 동일한 열적 활성화된 셀룰로오스 기반 탄소에 대한 초기 단계 에너지 방출치보다 더 작은 초기 단계 에너지 방출치 중 적어도 1개를 갖는, 할로겐 및/또는 할로겐 함유 화합물에 노출시킨, 열적 활성화 셀룰로오스 기반 탄소에 관한 것이다. 본 발명은 또한 연도 가스를 할로겐 및/또는 할로겐 함유 화합물에 노출시켰으며, 하기: (ⅰ) 할로겐 및/또는 할로겐 함유 화합물 노출 전에, 동일한 열적 활성화된 셀룰로오스 기반 탄소에 대한 초기 에너지 방출 온도보다 더 높은 초기 에너지 방출 온도; (ⅱ) 할로겐 및/또는 할로겐 함유 화합물 노출 전에, 동일한 열적 활성화된 셀룰로오스 기반 탄소에 대한 자가-지속 발화 온도보다 더 높은 자가-지속 발화 온도; 및 (ⅲ) 할로겐 및/또는 할로겐 함유 화합물 노출 전에, 동일한 열적 활성화된 셀룰로오스 기반 탄소에 대한 초기 단계 에너지 방출치보다 더 작은 초기 단계 에너지 방출치 중 적어도 1개를 갖는, 열적 활성화 셀룰로오스 기반 탄소와 접촉시켜, 가스상의 위험 물질을 함유하는 연도 가스로부터 그러한 물질의 대기 방출을 완화시키는 방법에 관한 것이다.
[ 도면의 간단한 설명 ]
도 1은 비처리된 열적 활성화, 목재 기반 탄소 및 브롬 증기 처리된, 열적 활성화, 목재 기반 탄소에 대한 열류량 v 온도의 비교 플롯이다.도 2는 비처리된 열적 활성화, 코코넛 껍질 기반 PAC 및 브롬 증기 처리된, 열적 활성화, 코코넛 기반 PAC에 대한 열류량 v 온도의 비교 플롯이다.도 3은 비처리된 열적 활성화, 역청탄 기반 PAC 및 브롬 증기 처리된, 열적 활성화, 역청탄 기반 PAC에 대한 열류량 v 온도의 비교 플롯이다.도 4는 비처리된 열적 활성화, 무연탄 기반 PAC 및 브롬 증기 처리된, 열적 활성화, 무연탄 기반 PAC에 대한 열류량 v 온도의 비교 플롯이다.도 5는 비처리된 열적 활성화, 갈탄 기반 PAC 및 브롬 증기 처리된, 열적 활성화, 갈탄 기반 PAC에 대한 열류량 v 온도의 비교 플롯이다.발명의 상세한 설명본 발명의 열적 활성화 셀룰로오스 기반 탄소는, 전술한 바와 같이, 셀룰로오스성 재료로부터 유래될 수 있다.열적 활성화 셀룰로오스 기반 탄소, 예를 들어, 목재 기반 PACs의 제조 방법은 숙지되어 있으며 일반적으로 (ⅰ) 셀룰로오스성 물질을 탈휘발화 (devolatization) 또는 탄소화시켜 차르 (char)를 생성시키고, (ⅱ) 상기 차르를 활성화시킨 다음, (ⅲ) 상기 활성화된 차르를 냉각/급냉시키는 단계를 포함한다. 세부 사항은 다음 문헌을 참조한다: Kirk-Othmer Encyclopedia of Chemical Technology, 1st Edition, Volume 4, 741-761면, 2001. 열적 활성화된 목재 기반 탄소는 목재 원료, 예를 들여, 톱밥, 목재 칩, 또는 기타 입자상의 목재 제품으로부터 생산할 수 있다.열적 활성화 셀룰로오스 기반 탄소는 상업적으로 입수가능하다. 예를 들어, 열적 활성화 목재 기반 탄소를 MeadWestvaco Corporation, Specialty Chemical Division으로부터 구입할 수 있다. 열적 활성화 셀룰로오스 기반 탄소는 이들의 입자 크기 분포 (D10, D50 및 D90); 평균 입자 크기; BET 표면적; Iodine No.; 전체 기공 용적; 기공 용적 분포 (매크로/메소 및 마이크로 기공); 원소 분석; 수분 함량; 및 애쉬 스페시에이션 (ash speciation) 및 함량으로 특징화될 수 있다. 특히 유용한 열적 활성화 셀룰로오스 기반 탄소는 다음과 같은 특징 중 하나 이상을 갖는다:본 발명에 따라서 셀룰로오스 유래된 탄소를 처리하는데 사용되는 할로겐 및/또는 할로겐 함유 화합물은 브롬, 염소, 불소, 요오드, 브롬화암모늄, 기타 질소 함유 할로겐 염, 브롬화칼슘, 기타 무기 할로겐화물 등을 포함할 수 있다.셀룰로오스 기반 탄소의 할로겐 및/또는 할로겐 함유 화합물 처리는 배치식으로 또는 연속 방식으로 수행할 수 있다. 적합한 배치식 공법은 셀룰로오스 기반 탄소를 텀블 반응기/건조기에 공급하는 것이다. 공급 완료시, 공급된 셀룰로오스 기반 탄소는 수분 함량이 공급된 셀룰로오스 기반 탄소의 총 중량을 기준으로 하여 5 중량%를 초과할 경우 필요에 따라 건조시킬 수 있다. 약 75 ℃ 내지 약 82 ℃의 초기 온도가 수득된다. 적용 시, 비점 온도에서 가스상의 Br2를 반응기/건조기에 공급한다. 반응기/건조기 압력은 대략 주위 압력으로 편리하게 유지시킨다. 건조기는 공급 중 및 공급 후에 텀블 모드로 작동시킨다. 공급후 텀블 기간은 약 30분 내지 1시간이다. 정량적으로, 공급된 Br2의 양은 처리된 셀룰로오스 기반 탄소의 목적하는 브롬 함량과 정확하게 또는 거의 정확하게 대응한다. 예를 들어, 브롬 함량이 약 5 중량% (처리된 셀룰로오스 기반 탄소의 총 중량을 기준으로 하여)인 처리된 셀룰로오스 기반 탄소가 바람직한 경우, 공급되는 Br2의 양은 셀룰로오스 기반 탄소 95 파트 당 5 파트이다. Br2 공급 속도는 Br2 공급 기간을 통하여 필수적으로 균일하다. 공급후 텀블 기간 경과 후, 처리된 셀룰로오스 기반 탄소를 반응기/건조기로부터 회수하여 보관 또는 포장한다.셀룰로오스 기반 탄소를 처리하는데 적합한 연속 공정은 가스상의 Br2와 셀룰로오스 기반 탄소를 별도로 혼합 T로 동시에 공급함을 특징으로 한다. 입자상의 셀룰로오스 기반 탄소가 공기에 의해 혼합 T로 운반된다. 셀룰로오스 기반 탄소의 온도는 약 80 ℃ 내지 약 105 ℃이다. 가스상의 Br2를 이의 비점 온도에서 상기 T의 다른 렉 (leg)으로 공급한다. 주위 압력을 사용할 수 있다. 혼합 T는 약 0.1 내지 약 3 초의 체류시간, 또는 약 0.5 내지 약 2.0초의 체류 시간을 제공한다. 혼합을 향상시키기 위하여, 이덕터 (eductor)를 사용하여 요동치듯 혼합될 수 있도록 할 수 있다. 정량적으로, 배치 방식에서 사용되는 것과 동일한 비율을 연속 방식에 사용한다.기재된 배치 및 연속 방법 둘 다에서, 공급되는 Br2는 모두 셀룰로오스 기반 탄소중에 혼입된다. 따라서, 반응기로 공급되는 Br2와 셀룰로오스 기반 탄소의 양을 참고하여 처리된 셀룰로오스 기반 탄소 중 Br2의 양을 언급하는 것이 편리하다. Br2 공급량 5 ㎏과 셀룰로오스 기반 탄소 공급량 95 ㎏은 브롬 5 중량%를 함유하는 가스상 브롬 처리된 셀룰로오스 기반 탄소가 생산되는 것으로 간주될 것이다. 그러나, 종사자가 혼입되는 브롬을 직접 측정하는 것이 요구되는 경우, 그러한 측정은 Schoniger Combustion에 이어 질산은 적정법으로 수행할 수 있다.가스상의 할로겐 접촉된 셀룰로오스 기반 탄소는 접촉되는 셀룰로오스 기반 탄소의 총 중량을 기본으로 한 중량%로, 약 2 내지 약 20 중량%의 브롬을 함유할 수 있다. 석탄-연소 보일러로부터의 연도 가스, 특히 약 100 ℃ 내지 약 420 ℃ 의 범위 내의 온도를 갖는 연도 가스를 처리할 경우, 약 5 내지 약 15 중량% 범위 내의 중량%의 브롬이 유용하다.(ⅰ) 초기 에너지 방출 온도; (ⅱ) 자가-지속 발화 온도; 및 (ⅲ) 초기 단계 에너지 방출 수치의 측정의 경우, 조절가능하게 가열됨에 따른 처리 및 비처리 열적 활성화 셀룰로오스 기반 탄소 샘플의 열류량의 차동 주사 열량계 (DSC) 트레이스 대 이들의 온도를 취하는 것이 유용하다. DSC 조건은 다음과 같을 수 있다: 샘플 크기는 약 10 ㎎이고; 캐리어 가스는 100 ㎖/분의 유속의 공기이며; 온도의 램프 속도 (ramp rate)는 주위 온도에서 850 ℃ 까지 10 ℃/분이다. DSC는 TA Instruments Thermal Analyst 5000 Controller with Model 2960 DSC/TGA 모듈상에서 수행할 수 있다. DSC 시험 결과로부터 생성된 DSC 트레이스는 TA Instruments Universal Analysis Software, version 4.3.0.6을 사용하여 분석할 수 있다. 샘플은 DSC 시험전에 철저히 건조시킬 수 있다. 열 건조가 허용될 수 있으며, 예를 들어 0.5 내지 5.0 g의 샘플을 110 ℃의 건조 온도에서 1시간 동안 건조시킨다.DSC 시험으로부터 수득한 수치를 열류량 (와트/g) 대 온도 (℃) 그래프상에서 추적할 수 있다. 도 1 내지 5는 수득할 수 있는 DSC 트레이스의 일례이다.초기 에너지 방출 온도인, 초기 산화점 (PIO)는 산화 반응으로 인하여 표면 특성이 변하기 시작하여 임의적 유의 수준에 도달할 때의 온도이다. PIO는 온도 곡선의 함수로서 열류량 수치가 0.2 W/g을 초과하는 온도로 정의할 것이 제안되었으며, 열류량 수치를 조절하여 125 ℃에서 제로 (zero)의 기준 수치를 갖도록 한다.자가-지속 발화 온도는 통상적으로 온도 곡선의 함수로서 열류량의 변곡점에서 기준치와 기울기의 교점으로 정의된다. 변곡점은 상기 언급한 소프트웨어로 알 수 있다. 일반적으로, 변곡점은 곡률이 사인을 변화시키는 곡선 상의 점으로 미분학에서 정의된다. 곡선은 위쪽으로 오목한 (포지티브 곡률) 형태에서 아래쪽으로 오목한 (네가티브 곡률) 형태, 또는 그 반대로 변한다. 예를 들어, 도 1에서, 비처리 TAWPAC (열적 활성화 목재 기반 분말 활성탄소)에 대한 자가-지속 발화 온도는 약 400 ℃이며 가스상 브롬 처리된 TAWPAC는 약 434 ℃이다.초기 단계 에너지 방출 수치는 125 ℃ 내지 425 ℃ 간 및 125 ℃ 내지 375 ℃ 간의 DSC 트레이스를 적분하여 결정한다. 이들 두 적분으로부터의 수치를 각각 적합한 열안정성을 갖는 것으로 공지된 PACs, 즉 "벤치마크 탄소"에 대해 수득한 동일한 수치와 비교한다. 벤치마크 탄소는 Norit Americas, Inc.에 의해 판매되는 타입의 NaBr로 함침시킨 갈탄 유래 PAC를 예로 들 수 있으며, 이는 코팅된 PAC가 1,378 주울/g (125 ℃ 내지 425 ℃) 및 370 주울/g (125 ℃ 내지 375 ℃)의 초기 단계 에너지 방출 수치를 갖는 것으로 밝혀졌다 (도 5 참조). 도 1에서, 셀룰로오스 유래된 비처리 TAWPAC는 5,873 주울/g (125 ℃ 내지 425 ℃) 및 2,709 주울/g (125 ℃ 내지 375 ℃)의 수치는 갖는다. 가스상 브롬 처리된 TAWPAC는 1,247 주울/g (125 ℃ 내지 425 ℃) 및 345 주울/g (125 ℃ 내지 375 ℃)의 수치는 갖는 것으로 도 1에 나타나 있다. 이로부터 알 수 있듯이, 가스상 브롬 처리된 TAWPAC는 Norit 벤치마크 탄소 제품에 필적할만한 초기 단계 에너지 방출 수치를 갖는다. 비처리 TAWPAC는 Norit 벤치마크 탄소 제품과 동떨어진 초기 단계 에너지 방출 수치를 갖는다.다음 표 I은 DSC 분석을 기본으로 한 다양한 PACS에 대한 초기 에너지 방출 (PIO) 온도, 자가-지속 발화 온도 (SIT); 및 초기 단계 에너지 방출 수치에 대해 보고한 것이다.[표 I]